【誤訳訂正書】
【提出日】平成26年1月9日(2014.1.9)
【誤訳訂正１】
【訂正対象書類名】特許請求の範囲
【訂正対象項目名】請求項１
【訂正方法】変更
【訂正の内容】
【請求項１】
成形温度に加熱したシート状金属エレメント（Ｅ）を成形具（１）内で最終成形コンポーネント（Ｂ）に成形して、種々の材料特性を有する隣接ゾーン（Ｚ１，Ｚ２，Ｚ３）を含む金属コンポーネント（Ｂ）を製造する方法であって、前記成形具（１）が、成形工程中に前記シート状金属エレメント（Ｅ）と接触する部分（５，７，１６）の少なくとも１つの温度を調整する温度調整手段を有する前記方法において、それらの温度に関して調節される前記成形具（１）の前記部分（５，７，１６）が、前記部分に接する前記シート状金属エレメント（Ｅ）のそれぞれの領域（Ｅ１，Ｅ２，Ｅ３）と接触する時間を考慮して、成形工程の間で成形速度を変化させ且つ制御することを特徴とする、前記方法。
【誤訳訂正２】
【訂正対象書類名】特許請求の範囲
【訂正対象項目名】請求項５
【訂正方法】変更
【訂正の内容】
【請求項５】
前記シート状金属エレメントが、溶接によって相互に連結される種々のシート状金属部分（Ｔ１，Ｔ２）から構成されていることを特徴とする、請求項１〜４のいずれか一項に記載の方法。
【誤訳訂正３】
【訂正対象書類名】特許請求の範囲
【訂正対象項目名】請求項７
【訂正方法】変更
【訂正の内容】
【請求項７】
前記成形具（１）が、雌型（２）及び雄型（４）を有し、その雄型が、成形目的に、前記雌型（２）中の凹部（３）内に収納されることができることを特徴とする、請求項１〜６のいずれか一項に記載の方法。
【誤訳訂正４】
【訂正対象書類名】明細書
【訂正対象項目名】０００６
【訂正方法】変更
【訂正の内容】
【０００６】
この要望を満たすために、本発明は、成形温度に加熱したシート状金属エレメントを成形具内で最終成形コンポーネントに成形して、種々の材料特性を有する隣接部分を含む金属コンポーネントを製造する方法であって、その成形具が、成形工程中にシート状金属エレメントと接触する部分の少なくとも１つの温度を調整する温度調整手段を有する前記方法において、それらの温度に関して調節される成形具の前記部分が、前記部分に接するシート状金属エレメントのそれぞれの領域と接触する時間を考慮して、成形速度を制御することを特徴とする前記方法を提案する。
【誤訳訂正５】
【訂正対象書類名】明細書
【訂正対象項目名】０００７
【訂正方法】変更
【訂正の内容】
【０００７】
本発明によれば、種々の材料特性（例えば、強度又は変形性）を有するゾーンを含む完成コンポーネントを製造するための独国特許出願公開第１０３４１８６７号明細書から公知である手段に加えて、それぞれの機械加工されたシート状金属エレメントが最終形態に成形される速度は、成形具の温度調整領域（その領域の温度は隣接部分の温度と異なる）が、所望の作業結果のための最適期間内に別々に処理すべきシート状金属エレメントゾーンと接触し、この接触が他の通常の成形条件を考慮しながら同様の最適な期間にわたって維持されるという方法で、調整される。この手段では、本発明による方法を、最小工程時間で、他の部分と異なる材料特性を有するゾーンを精密に定めているシート状金属コンポーネントを製造するために、使用することができる。
【誤訳訂正６】
【訂正対象書類名】明細書
【訂正対象項目名】００１０
【訂正方法】変更
【訂正の内容】
【００１０】
複数の温度調整手段が存在する場合、完成シート状金属部分において高い硬度を有するゾーンからそれを取り囲む隣接ゾーンへの移行点で不明確な混合組織を含む領域の広がりを最小限に減らして、その結果、完成コンポーネント内で、最適な精度で定められかつ種々の材料特性を有するゾーンを製造するために、成形具の意図的に冷却及び加熱された部分を相互に密接に隣接するように配置することができる。
【誤訳訂正７】
【訂正対象書類名】明細書
【訂正対象項目名】００１３
【訂正方法】変更
【訂正の内容】
【００１３】
基本的に、金属材料で製造されたすべてのシート状金属エレメント（その組織は、加熱又は冷却で変化する）が、本発明による方法の適用に適している。しかし、本発明による方法は、鋼からなるシート状金属エレメントに特に有利に応用することができる。具体的には、鋼材料から作られるシート状金属エレメントの場合には、特に目標とされる方式で、本発明の利点を利用することができる。
【誤訳訂正８】
【訂正対象書類名】明細書
【訂正対象項目名】００１４
【訂正方法】変更
【訂正の内容】
【００１４】
製造の観点から特に有益である発明の実施態様は、本発明による方法において出発生成物として使用されるシート状金属エレメントが、平坦なシート状金属ブランクであることを特徴とする。従来技術と異なり、本発明による方法の変形形態では、未だ成形されていない平坦なシート状金属部分がそれぞれの成形温度に導かれ、前記温度から開始して、その後の成形工程で、製造されるシート状金属の局所的に異なる材料特性を達成することができる。次に、例えば深絞り工程の方式により、加熱されたシート状金属エレメントの成形は、成形具において完成する。それと同時に、特定の特性が形成されることになるシート状金属エレメントのゾーンに対して、意図的で局所的に範囲を定めた冷却処理又は加熱処理が成形具において実施される。結果として、最初に議論された従来技術で常に必要とされる完全な操作少なくとも１つ（すなわち、前成形）をしないで、シート状金属から完成され、かつ精密に定められ局所的に範囲が定められている領域（この領域は、完成コンポーネントの隣接領域と異なる特定の材料特性、例えば、より高い硬度を有する）を有するコンポーネントを得る。
【誤訳訂正９】
【訂正対象書類名】明細書
【訂正対象項目名】００１６
【訂正方法】変更
【訂正の内容】
【００１６】
成型工具は、製造すべきコンポーネントのそれぞれの成形を考慮して、要求される成形及び押圧を、それぞれ変形シート状金属エレメントに及ぼすのに適している任意の成形具タイプとすることができる。特に、雌型と、成形の目的のために雌型中に収納することができる雄型とを有するタイプの成形具が、この目的のために適している。
【誤訳訂正１０】
【訂正対象書類名】明細書
【訂正対象項目名】００２５
【訂正方法】変更
【訂正の内容】
【００２５】
冷却チャンネル１３は、雄型４内の端面５の領域において形成されており、前記端面は、雌型２内の凹部３に挿入される間に、シート状金属エレメントＥと最初に接触する。冷却チャンネル１３は、冷却手段として構成されている第１温度調整手段の部分である（さらなる詳細は図示せず）。それぞれに要求される冷却度合いに応じて、冷却チャンネル１３を介して、水、氷水、低温度に冷却された塩水、液体窒素、又は大量の熱を急速に除去するのに適した別の冷却媒体が流れる。
【誤訳訂正１１】
【訂正対象書類名】明細書
【訂正対象項目名】００２８
【訂正方法】変更
【訂正の内容】
【００２８】
コンポーネントＢを製造するために、シート状金属エレメントＥは、炉内でオーステナイト化温度へ最初に加熱される（本明細書では図示せず）。次に、シート状金属エレメントＥは成形具１に置かれ、その結果、その端縁は雌型２の上側に載置される。その後の成形中に、シート状金属エレメントＥをその端縁領域内で押さえつける手段（図示せず）は、必要により、成形具１内で実施されるシート状金属エレメントＥのさらなる変形のために、その後取り付けられる。この場合には、凹部３へのシート状金属エレメント４の材料の最適化連続流れを可能にするために、押さえつける手段により及ぼされる押さえつけ力を、それぞれの成形速度に応じて調整することができる。
【誤訳訂正１２】
【訂正対象書類名】明細書
【訂正対象項目名】００３０
【訂正方法】変更
【訂正の内容】
【００３０】
次に、特に、Ｅ２及びＥ３部分において硬化組織の形成をもたらすことがあるいかなる冷却をも引き起こさないために、雄型４の前進を減少させる。特に、加熱コイル１４の領域では、減少した熱量のみが雄型４を介して取り除かれることになり、その結果、この雄型４の領域で接触するシート状金属エレメントＥの領域内で、より軟らかく、より強靱な組織が、維持される。チャンネル１６を通じて流れる冷却オイルにより適度に冷却される側面を介して冷却された領域では、シート状金属エレメントＥのＥ２部分で変形している間に、硬化したＥ１部分が、完成コンポーネントＢのより軟らかくより弾性のあるゾーンへと徐々に移行するゾーンを成形する。
【誤訳訂正１３】
【訂正対象書類名】明細書
【訂正対象項目名】００３１
【訂正方法】変更
【訂正の内容】
【００３１】
雄型４が雌型２の凹部３に完全に挿入され、そしてこの場所でシート状金属エレメント４を完全に押しつけた時点で、そのシート状金属エレメントは製造すべきコンポーネントＢの最終形態であるとみなされ、雄型４は開始位置に戻る。シート状金属エレメントＥは、冷却されて収縮するので、ここでは、完成コンポーネントＢは雄型４に依然として保持され、その結果、雌型２から容易に取り除いて、次に雄型４から引き離すことができる。
【誤訳訂正１４】
【訂正対象書類名】明細書
【訂正対象項目名】００３２
【訂正方法】変更
【訂正の内容】
【００３２】
この方法で、シート状金属エレメントＥの成形により製造されたコンポーネントＢは、コンポーネントＢ内に、隣接ゾーンＺ２、Ｚ３の硬度よりも高い硬度を有する第１ゾーンＺ１を有する。ずっと低い硬度を有するが、より高い延性を有するゾーンＺ４は、ゾーンＺ３に隣接する。このゾーンＺ４は、成形の間に熱コイル１４の領域中でわずかにしか冷却されないシート状金属エレメントＥの領域に相当する。ゾーンＺ２は、雌型２の側面１５の領域内での成形の間に、適度に冷却されたシート状金属エレメントＥの領域に相当し、適度な硬度を有する。